(57)【要約】【課題】本発明の目的は、グリーンシートの表面にピンホール等が発生するのを防止し、信頼性の高いグリーンシートを製造することが可能なグリーンシート製造用剥離フィルムを提供すること、また、その製造方法を提供すること。【解決手段】本発明のグリーンシート製造用剥離フィルムは、グリーンシートの製造に用いられるグリーンシート製造用剥離フィルムであって、第１の面と第２の面とを有する基材と、前記第１の面に設けられた平滑化層と、前記平滑化層の前記基材と反対の面側に設けられた剥離剤層とを有し、前記平滑化層は、質量平均分子量が９５０以下の熱硬化性化合物を含む平滑化層形成用組成物を加熱して硬化させることにより形成されており、前記剥離剤層の外表面の算術平均粗さＲａ１が８ｎｍ以下であり、かつ、その最大突起高さＲｐ１が５０ｎｍ以下であることを特徴とする。【選択図】なし【特許請求の範囲】
【請求項１】
グリーンシートの製造に用いられるグリーンシート製造用剥離フィルムであって、
第１の面と第２の面とを有する基材と、
前記基材の前記第１の面側に設けられた平滑化層と、
前記平滑化層の前記基材と反対の面側に設けられた剥離剤層とを有し、
前記平滑化層は、質量平均分子量が９５０以下の熱硬化性化合物を含む平滑化層形成用組成物を加熱して硬化させることにより形成されており、
前記剥離剤層の外表面の算術平均粗さＲａ１が８ｎｍ以下であり、かつ、前記剥離剤層の外表面の最大突起高さＲｐ１が５０ｎｍ以下であることを特徴とするグリーンシート製造用剥離フィルム。
【請求項２】
前記第１の面の算術平均粗さＲａ２が１０〜２００ｎｍであり、かつ、前記第１の面の最大突起高さＲｐ２が８０〜１０００ｎｍである請求項１に記載のグリーンシート製造用剥離フィルム。
【請求項３】
前記平滑化層の平均膜厚が、０．２〜１０μｍである請求項１または２に記載のグリーンシート製造用剥離フィルム。
【請求項４】
前記熱硬化性化合物は、ビスフェノール型エポキシ化合物である請求項１ないし３のいずれか１項に記載のグリーンシート製造用剥離フィルム。
【請求項５】
前記平滑化層の前記基材と反対の面の算術平均粗さＲａ４が８ｎｍ以下であり、かつ、前記平滑化層の前記基材と反対の面の最大突起高さＲｐ４が５０ｎｍ以下である請求項１ないし４のいずれか１項に記載のグリーンシート製造用剥離フィルム。
【請求項６】
前記第２の面の算術平均粗さＲａ３が１０〜２００ｎｍであり、かつ、前記第２の面の最大突起高さＲｐ３が８０〜１０００ｎｍである請求項１ないし５のいずれか１項に記載のグリーンシート製造用剥離フィルム。
【請求項７】
請求項１ないし６のいずれか１項に記載のグリーンシート製造用剥離フィルムの製造方法であって、
前記第１の面と前記第２の面とを有する前記基材を準備する基材準備工程と、
質量平均分子量９５０以下の前記熱硬化性化合物を含む前記平滑化層形成用組成物を、前記基材の前記第１の面側に塗布することにより塗布層を形成する塗布層形成工程と、
前記塗布層を加熱して硬化させることにより、前記平滑化層を形成する平滑化層形成工程と、
前記平滑化層の前記基材と反対の面側に、前記剥離剤層を形成する剥離剤層形成工程とを有し、
前記剥離剤層の外表面の算術平均粗さＲａ１が８ｎｍ以下であり、かつ、前記剥離剤層の外表面の最大突起高さＲｐ１が５０ｎｍ以下であることを特徴とするグリーンシート製造用剥離フィルムの製造方法。
【発明の詳細な説明】
【技術分野】
【０００１】
本発明は、グリーンシート製造用剥離フィルムおよびグリーンシート製造用剥離フィルムの製造方法に関するものである。
【背景技術】
【０００２】
セラミックコンデンサーの製造において、グリーンシートを形成するためにグリーンシート製造用剥離フィルムが用いられている。
【０００３】
グリーンシート製造用剥離フィルムは、一般に基材と剥離剤層とから構成される。グリーンシートは、このようなグリーンシート製造用剥離フィルム上に、セラミックス粒子とバインダー樹脂とを有機溶媒に分散、溶解させたセラミックスラリーを塗工して乾燥することで製造される。また、製造されたグリーンシートは、グリーンシート製造用剥離フィルムから剥離して、セラミックコンデンサーの製造に用いられる。
【０００４】
従来のグリーンシート製造用剥離フィルムを用いたグリーンシートの製造においては、グリーンシート製造用剥離フィルムの表面の凹凸がグリーンシートに転写されることで、グリーンシートの表面にピンホールが生じる等の問題があった。その結果、このようなグリーンシートを積層して製造されたセラミックコンデンサーにおいては、短絡による不具合が発生するという問題が生じていた。かかる問題を解決するために、グリーンシート製造用剥離フィルムの表面（キャスト面）には、非常に高い平滑性が求められている。
【０００５】
そこで、表面が平滑なグリーンシート製造用剥離フィルムを製造する方法として、表面に微細な凹凸がある基材シートの一方の表面に、熱硬化樹脂液を塗布して、加熱、硬化させことにより形成された熱硬化樹脂層を設け、さらに剥離剤を塗布して剥離剤層を形成した剥離フィルムが提案されている（例えば、特許文献１参照）。
【０００６】
また、近年のセラミックコンデンサーの小型化、高密度化に伴って、グリーンシートのさらなる薄膜化が求められている。しかしながら、従来のグリーンシート製造用剥離フィルムでは、薄いグリーンシートを製造しようとすると、グリーンシートの表面にピンホール等が生じてしまい、信頼性の高いグリーンシートを得るのが困難であった。
【先行技術文献】
【特許文献】
【０００７】
【特許文献１】特開２００７−０６９３６０号公報
【発明の概要】
【発明が解決しようとする課題】
【０００８】
本発明の目的は、グリーンシートの表面にピンホールや部分的な厚みのばらつき等が発生するのを防止し、信頼性の高いグリーンシートを製造することが可能なグリーンシート製造用剥離フィルムを提供すること、また、グリーンシートの表面にピンホールや部分的な厚みのばらつき等が生じるのを防止することができるグリーンシート製造用剥離フィルムを製造する製造方法を提供することにある。
【課題を解決するための手段】
【０００９】
このような目的は、下記（１）〜（７）の本発明により達成される。
（１）  グリーンシートの製造に用いられるグリーンシート製造用剥離フィルムであって、
第１の面と第２の面とを有する基材と、
前記基材の前記第１の面側に設けられた平滑化層と、
前記平滑化層の前記基材と反対の面側に設けられた剥離剤層とを有し、
前記平滑化層は、質量平均分子量が９５０以下の熱硬化性化合物を含む平滑化層形成用組成物を加熱して硬化させることにより形成されており、
前記剥離剤層の外表面の算術平均粗さＲａ１が８ｎｍ以下であり、かつ、前記剥離剤層の外表面の最大突起高さＲｐ１が５０ｎｍ以下であることを特徴とするグリーンシート製造用剥離フィルム。
【００１０】
（２）  前記第１の面の算術平均粗さＲａ２が１０〜２００ｎｍであり、かつ、前記第１の面の最大突起高さＲｐ２が８０〜１０００ｎｍである上記（１）に記載のグリーンシート製造用剥離フィルム。
【００１１】
（３）  前記平滑化層の平均膜厚が、０．２〜１０μｍである上記（１）または（２）に記載のグリーンシート製造用剥離フィルム。
【００１２】
（４）  前記熱硬化性化合物は、ビスフェノール型エポキシ化合物である上記（１）ないし（３）のいずれかに記載のグリーンシート製造用剥離フィルム。
【００１３】
（５）  前記平滑化層の前記基材と反対の面の算術平均粗さＲａ４が８ｎｍ以下であり、かつ、前記平滑化層の前記基材と反対の面の最大突起高さＲｐ４が５０ｎｍ以下である上記（１）ないし（４）のいずれかに記載のグリーンシート製造用剥離フィルム。
【００１４】
（６）  前記第２の面の算術平均粗さＲａ３が１０〜２００ｎｍであり、かつ、前記第２の面の最大突起高さＲｐ３が８０〜１０００ｎｍである上記（１）ないし（５）のいずれかに記載のグリーンシート製造用剥離フィルム。
【００１５】
（７）  上記（１）ないし（６）のいずれかに記載のグリーンシート製造用剥離フィルムの製造方法であって、
前記第１の面と前記第２の面とを有する前記基材を準備する基材準備工程と、
質量平均分子量９５０以下の前記熱硬化性化合物を含む前記平滑化層形成用組成物を、前記基材の前記第１の面側に塗布することにより塗布層を形成する塗布層形成工程と、
前記塗布層を加熱して硬化させることにより、前記平滑化層を形成する平滑化層形成工程と、
前記平滑化層の前記基材と反対の面側に、前記剥離剤層を形成する剥離剤層形成工程とを有し、
前記剥離剤層の外表面の算術平均粗さＲａ１が８ｎｍ以下であり、かつ、前記剥離剤層の外表面の最大突起高さＲｐ１が５０ｎｍ以下であることを特徴とするグリーンシート製造用剥離フィルムの製造方法。
【発明の効果】
【００１６】
本発明によれば、グリーンシートの表面にピンホールや部分的な厚みのばらつき等が発生するのを防止し、信頼性の高いグリーンシートを製造することが可能なグリーンシート製造用剥離フィルムを提供することができる。特に、グリーンシート製造用剥離フィルムを構成する基材として、表面粗さの比較的大きい基材を用いた場合であっても、外表面の平滑性に優れたグリーンシート製造用剥離フィルムを提供することができる。このグリーンシート製造用剥離フィルムを用いれば、グリーンシートの表面にピンホールや部分的な厚みのばらつき等が生じるのを防ぐことができる。その結果、グリーンシートを積層してコンデンサを作製したときに、短絡による不具合が発生するのを防ぐことができる。また、本発明によれば、表面の平滑性に優れたグリーンシートを製造することができるグリーンシート製造用剥離フィルムを、容易かつ確実に製造することができる。
【図面の簡単な説明】
【００１７】
【図１】本発明のグリーンシート製造用剥離フィルムの横断面図である。
【発明を実施するための形態】
【００１８】
以下、本発明を好適実施形態に基づいて詳細に説明する。
〈〈グリーンシート製造用剥離フィルム〉〉
本発明のグリーンシート製造用剥離フィルムは、グリーンシートの製造に用いられるものである。そして、製造されたグリーンシートは、例えば、セラミックコンデンサー等の製造に用いられる。
【００１９】
図１は、本発明のグリーンシート製造用剥離フィルムの横断面図である。なお、以下の説明では、図１中の上側を「上」、下側を「下」と言う。
【００２０】
図１に示すように、グリーンシート製造用剥離フィルム１は、第１の面１１１と第２の面１１２とを有する基材１１と、基材１１の第１の面１１１上に設けられた平滑化層１２と、平滑化層１２の基材と反対の面１２１（以下、「第３の面１２１」ということもある。）側に設けられた剥離剤層１３を有している。すなわち、グリーンシート製造用剥離フィルム１は、図１に示すように、基材１１と、平滑化層１２と剥離剤層１３とがこの順に互いに接合するように積層された三層構造をなすものである。
【００２１】
なお、本明細書において、グリーンシート製造用剥離フィルムを用いてグリーンシートを製造する場合には、グリーンシートは、例えば、剥離剤層１３の外表面１３１上に溶解したセラミックスラリーを塗工することで形成される。
【００２２】
本発明において、グリーンシート製造用剥離フィルムは、基材と剥離剤層との間に平滑化層を有するものである。そして、本発明のグリーンシート製造用剥離フィルムは、平滑化層が、所定の質量平均分子量が９５０以下の熱硬化性化合物を含む平滑化層形成用組成物を加熱して硬化されることにより形成されており、剥離剤層の外表面の算術平均粗さＲａ１が８ｎｍ以下であり、かつ、剥離剤層の外表面の最大突起高さＲｐ１が５０ｎｍ以下である点に特徴を有している。
【００２３】
このような特徴を有することにより、剥離剤層の外表面の平滑性に優れ、剥離性に優れたグリーンシート製造用剥離フィルムを得ることができる。このグリーンシート製造用剥離フィルムを用いてグリーンシートを製造すれば、グリーンシートの表面にピンホールや部分的な厚みのばらつき等が発生するのを防止し、信頼性の高いグリーンシートを製造することができる。その結果、グリーンシートを積層してコンデンサを作製したときに、短絡による不具合が発生するのを防ぐことができる。
【００２４】
ところで、基材として用いられるフィルムには、多様な表面粗さを有するものがあり、安価なフィルムほど表面粗さが比較的粗い傾向がある。このような表面粗さが比較的粗い基材を用いてグリーンシート製造用剥離フィルムを形成する場合であっても、基材の表面に、前記のような特徴を有する平滑化層を設けることで、基材の凹凸を的確に埋め込むことができる。その結果、平滑化層の基材と反対の面を平滑にすることができる。これにより、平滑化層の上に形成された剥離剤層の外表面に、基材の凹凸が影響してしまうのを防ぐことができ、剥離剤層の外表面の平滑性に優れたグリーンシート製造用剥離フィルムを得ることができる。
【００２５】
以下、本実施形態に係るグリーンシート製造用剥離フィルム１を構成する各層について順次説明する。
【００２６】
＜基材１１＞
基材１１は、グリーンシート製造用剥離フィルム１（以下、単に「剥離フィルム１」ということもある。）に、剛性、柔軟性等の物理的強度を付与する機能を有している。
【００２７】
基材１１は、図１に示すように、第１の面１１１と第２の面１１２とを有する。
基材１１を構成する材料としては、特に限定されず、例えば、ポリブチレンテレフタレート樹脂、ポリエチレンテレフタレート樹脂、ポリエチレンナフタレート樹脂などのポリエステル樹脂、ポリプロピレン樹脂やポリメチルペンテン樹脂などのポリオレフィン樹脂、ポリカーボネートなどのプラスチックからなるフィルムが挙げられ、単層フィルムであってもよいし、同種または異種の２層以上の多層フィルムであってもよい。これらの中でも特に、ポリエステルフィルムであるのが好ましく、ポリエチレンテレフタレートフィルムであるのがより好ましく、更には二軸延伸ポリエチレンテレフタレートフィルムが好ましい。特に、ポリエステルフィルムは、その加工時や使用時等において、埃等が発生しにくいものである。そのため、例えば、ポリエステル樹脂を用いて製造した剥離フィルム１を使用して、グリーンシートを製造する場合に、埃等によるセラミックスラリー塗工不良等を効果的に防止することができる。その結果、ピンホール等がより少ないグリーンシートを製造することができる。
【００２８】
また、基材１１には、前記のような材料に加え、フィラー等を含有させてもよい。フィラーとしては、シリカ、酸化チタン、炭酸カルシウム、カオリン、酸化アルミニウム等が挙げられ、これらのうち１種または２種以上を組み合わせて用いることができる。このようなフィラーを含むことにより、基材１１の機械的強度を付与すると共に、表裏面の滑り性が向上し、ブロッキングを抑制することができる。
【００２９】
また、基材１１は、第１の面１１１の算術平均粗さＲａ２が１０〜２００ｎｍであり、かつ、その最大突起高さＲｐ２が８０〜１０００ｎｍであるのが好ましい。
【００３０】
特に、第１の面１１１の算術平均粗さＲａ２は、１５〜１００ｎｍであるのがより好ましく、第１の面１１１の算術平均粗さＲａ２は、２０〜５０ｎｍであるのがさらに好ましい。また、第１の面１１１の最大突起高さＲｐ２が９０〜８００ｎｍであるのがより好ましく、第１の面１１１の最大突起高さＲｐ２が１００〜６００ｎｍであるのがさらに好ましい。
【００３１】
第１の面１１１の算術平均粗さＲａ２および最大突起高さＲｐ２が前記範囲内であると、後述する平滑化層１２の膜厚が比較的薄いものであっても、基材１１の第１の面１１１の凹凸をより好適に埋め込むことができ、平滑化層１２の基材１１と反対の面１２１をより平滑にすることができる。その結果、平滑化層１２上に形成された剥離剤層１３の外表面１３１に、基材１１の第１の面１１１の凹凸が影響するのをさらに好適に防ぐことができる。
【００３２】
また、第１の面１１１の算術平均粗さＲａ２、および、その最大突起高さＲｐ２が前記範囲内である基材１１は、比較的安価であるうえに入手が容易である。
【００３３】
また、第１の面１１１の算術平均粗さＲａ２が前記上限値を超えると、平滑化層形成用組成物の構成材料等によっては、第１の面１１１の凹凸を十分に埋めることが困難であるため、剥離剤層１３の膜厚を比較的厚くする必要が生じる場合がある。
【００３４】
なお、本明細書では、基材１１の第１の面１１１の算術平均粗さＲａ２および最大突起高さＲｐ２は、ＪＩＳ  Ｂ０６０１−１９９４に準拠してミツトヨ社製表面粗さ測定機ＳＶ３０００Ｓ４（触針式）により測定して求められる値である。そして、本明細書では、特に断りのない限り、「算術平均粗さおよび最大突起高さ」とは、前記のようにして測定して得られる値のことを指す。
【００３５】
また、基材１１は、第２の面１１２の算術平均粗さＲａ３が１０〜２００ｎｍであり、かつ、その最大突起高さＲｐ３が８０〜１０００ｎｍであるのが好ましい。特に、第２の面１１２の算術平均粗さＲａ３が１５〜１００ｎｍであるのがより好ましく、第２の面１１２の算術平均粗さＲａ３が２０〜５０ｎｍであるのがさらに好ましい。また、第２の面１１２の最大突起高さＲｐ３が９０〜８００ｎｍであるのがより好ましく、第２の面１１２の最大突起高さＲｐ３が１００〜６００ｎｍであるのがさらに好ましい。
【００３６】
第２の面１１２の算術平均粗さＲａ３、および、その最大突起高さＲｐ３が前記範囲内であると、剥離フィルム１をロール状に巻き取る際に、巻きずれ等が生じるのを好適に防ぐことができ、また、ロール状に巻き取って保管した際に、ブロッキングが発生することを防止することができる。具体的には、剥離フィルム１は、必要に応じて、紙製、プラスチック製または金属製等のコア材にロール状に巻き取り、保管することができる。この際に、第２の面１１２の算術平均粗さＲａ３、および、その最大突起高さＲｐ３が前記範囲内であると、剥離フィルム１をロール状に巻き取る際に、空気抜けが良好になり、巻きずれを効果的に抑制することができる。そのため、剥離フィルム１を巻き取る際に、巻き取り張力を高める必要が無く、巻き取り張力に起因する巻き芯部の変形を抑制することが可能となる。また、ロール状の剥離フィルム１における第２の面１１２の算術平均粗さＲａ３、および、その最大突起高さＲｐ３が前記範囲内であると、剥離剤層１３と基材１１の第２の面１１２とが密着することで生じるブロッキングの発生をより効果的に防止することができる。そのため、ロール状の剥離フィルム１の繰り出しを、容易に行うことができる。
【００３７】
これに対して、第２の面１１２の算術平均粗さＲａ３が前記下限値未満であると、ロール状に巻き取る際に、剥離フィルム１の表裏（基材１１の第２の面１１２と剥離剤層１３の外表面１３１）でブロッキングが発生しやすくなるおそれがある。
【００３８】
また、基材１１の平均膜厚は、特に限定されないが、１０〜３００μｍであるのが好ましく、１５〜２００μｍであるのがより好ましい。これにより、剥離フィルム１の柔軟性を適度なものとしつつ、引裂きや破断等に対する耐性を特に優れたものとすることができる。
【００３９】
＜平滑化層１２＞
平滑化層１２は、剥離剤層１３の外表面１３１に対する、基材１１の第１の面１１１の凹凸の影響を低減する機能を有している。
【００４０】
図１に示すように、平滑化層１２は基材１１の第１の面１１１上に設けられている。
平滑化層１２は、所定の熱硬化性化合物を含む平滑化層形成用組成物で構成されたものである。また、平滑化層１２は、加熱して硬化させることにより形成される。
【００４１】
かかる平滑化層形成用組成物は、前述したように、質量平均分子量が９５０以下の熱硬化性化合物を含むものである。特に、質量平均分子量が３００〜７００の熱硬化性化合物を含むものが好ましい。これにより、基材１１の第１の面１１１に塗布して加熱する前の平滑化層形成用組成物の粘度を適度なものとすることができ、平滑化層形成用組成物は、適度な流動性を有するものとなる。このような平滑化層形成用組成物を用いて、基材１１の第１の面１１１側に平滑化層１２を形成することで、基材１１の第１の面１１１の凹凸を好適に埋め込むことができる。その結果、平滑化層１２の第３の面１２１に対して、基材１１の凹凸が影響するのを防ぐことができ、平滑化層１２の第３の面１２１を平滑にすることができる。したがって、平滑化層１２上に形成された剥離剤層１３の外表面１３１に対して、基材１１の凹凸が影響してしまうのを防ぐことができ、剥離剤層１３の外表面１３１を平滑にすることができる。
【００４２】
特に、基材１１の第１の面１１１の表面の凹凸が比較的大きいものであっても、前記のような平滑化層形成用組成物の作用、効果により、第１の面１１１の凹凸を好適に埋め込むことができるため、剥離剤層１３の外表面１３１の平滑性に優れた剥離フィルム１を得ることができる。
【００４３】
これに対して、熱硬化性化合物の質量平均分子量が前記上限値を超えると、平滑化層形成用組成物の流動性が低下してしまい、平滑化層１２が基材１１の第１の面１１１の凹凸に沿って形成されてしまうおそれがある。その結果、平滑化層１２の第３の面１２１は、基材１１の第１の面の凹凸に追従した形状となってしまう可能性がある。
【００４４】
また、質量平均分子量が前記範囲内の熱硬化性化合物としては、例えば、ビスフェノールＡ型エポキシ化合物、ビスフェノールＡ型エポキシエステル化合物、ビスフェノールＦ型エポキシ化合物、およびビスフェノールＦ型エポキシエステル化合物などのビスフェノール型エポキシ化合物、メラミン化合物、および尿素化合物などのアミノ化合物などの他、イソシアネート化合物、オキサゾリン化合物、ウレタン化合物、アクリル化合物、フェノール化合物、アルキド化合物、ポリエステル化合物などが挙げられる。これらの中でも特に、ビスフェノール型エポキシ化合物であるのが好ましく、ビスフェノールＡ型エポキシエステル化合物であるのがより好ましい。これにより、基材１１の第１の面１１１の表面の凹凸をより容易かつ確実に埋めることができるとともに、膜厚が比較的薄い平滑化層１２であっても硬化性を特に優れたものとすることができる。
【００４５】
また、平滑化層形成用組成物は、質量平均分子量が前記範囲内の熱硬化性化合物を含むものであるが、必要に応じて、溶媒を含むものであってもよい。これにより、基材１１の第１の面１１１に塗布する際の平滑化層形成用組成物の粘度を容易に調整することができる。
【００４６】
溶媒としては、例えば、トルエンやキシレンなどの芳香族炭化水素、酢酸エチルや酢酸ブチルなどの脂肪酸エステル、メチルエチルケトンやメチルイソブチルケトンなどのケトン、ヘキサン、ヘプタンなどの脂肪族炭化水素等の有機溶媒等が挙げられ、これらのうち１種または２種以上を組み合わせて用いることができる。これにより、平滑化層形成用組成物の、基材１１の第１の面１１１に塗布して加熱する前の粘度を適度なものにすることが容易となる。
【００４７】
なお、平滑化層形成用組成物は、前途したような成分に加え、その他の成分が含まれていてもよい。その他の成分としては、触媒、染料、分散剤、帯電防止剤、硬化剤等が挙げられる。また、前記その他の成分を含む場合には、平滑化層形成用組成物中（固形分換算）における前記その他の成分の含有率は、０．１〜１０質量％であることが好ましい。
【００４８】
また、溶媒を含む平滑化層形成用組成物中における、熱硬化性化合物の含有率は、特に限定されないが、０．５〜６０質量％が好ましく、１〜４５質量％がより好ましい。これにより、平滑化層形成用組成物の粘度を適当なものにすることが容易となる。
【００４９】
また、平滑化層形成用組成物中（固形分換算）における、熱硬化性化合物の含有率は、特に限定されないが、９０質量％以上が好ましく、９５質量％以上がより好ましい。これにより、平滑化層形成用組成物の硬化性を特に優れたものとすることができる。
【００５０】
また、平滑化層１２の第３の面１２１の算術平均粗さＲａ４が８ｎｍ以下であり、かつ、その最大突起高さＲｐ４が５０ｎｍ以下であることが好ましい。特に、第３の面１２１の算術平均粗さＲａ４が６ｎｍ以下であるのが好ましい。また、第３の面１２１の最大突起高さＲｐ４が、４０ｎｍ以下であることが好ましい。
【００５１】
第３の面１２１の算術平均粗さＲａ４および最大突起高さＲｐ４が前記範囲内であると、剥離剤層１３の外表面１３１に対する、基材１１の表面の凹凸の影響をより好適に防ぐことができる。
【００５２】
これに対し、第３の面１２１の算術平均粗さＲａ４が前記下限値未満であると、平滑化層１２の構成材料等によっては、剥離剤層１３との密着性が低下する可能性がある。一方、第３の面１２１の算術平均粗さＲａ４が前記上限値を超えると、剥離剤層１３と平滑化層１２との間に、さらに新たな平滑化層を設ける必要が生じる場合がある。
【００５３】
また、第３の面１２１の最大突起高さＲｐ４が前記下限値未満であると、剥離剤層１３との密着性を向上させるために、平滑化層１２の第３の面１２１上に、密着性を向上させるための処理を施す必要が生じる場合がある。一方、第３の面１２１の最大突起高さＲｐ４が前記上限値を超えると、剥離剤層１３と平滑化層１２との間に、さらに新たな平滑化層を設ける必要が生じる場合がある。
【００５４】
また、平滑化層１２の平均膜厚は、特に限定されないが、０．２〜１０μｍであるのが好ましく、０．３〜５μｍであるのがより好ましい。これにより、基材１１の第１の面１１１の凹凸をより的確に埋め込むことができ、剥離フィルム１の外表面の平滑性をより高いものとすることができる。また、平滑化層１２の柔軟性を適度なものとすることができる。
【００５５】
これに対して、平滑化層１２の平均膜厚が前記下限値未満であると、平滑化層形成用組成物を構成する成分等によっては、基材１１の第１の面１１１の凹凸を十分に埋め込むために、第１の面１１１の表面粗さが比較的小さいものを用いる必要が生じる場合がある。また、平滑化層１２の平均膜厚が前記上限値を超えると、平滑化層形成用組成物を構成する成分等によっては、平滑化層１２の硬化収縮により剥離フィルム１にカールが発生し易くなり、剥離フィルム１の取扱性が低下する場合がある。
【００５６】
＜剥離剤層１３＞
剥離剤層１３は、剥離フィルム１に剥離性を付与する機能を有している。
【００５７】
剥離剤層１３は、図１に示すように、平滑化層１２の第３の面１２１側に設けられている。
【００５８】
剥離剤層１３は、平滑化層１２の第３の面１２１に剥離剤層形成用組成物を塗布し、乾燥、硬化することにより形成された層である。
かかる剥離剤層形成用組成物は、剥離剤を含むものである。
【００５９】
剥離剤としては、アルキド系化合物、アクリル系化合物、シリコーン系化合物、長鎖アルキル基含有化合物、フッ素化合物等が挙げられ、これらのうち１種または２種以上を組み合わせて用いることができる。これらの中でも、アルキド系化合物、アクリル系化合物、シリコーン系化合物、長鎖アルキル基含有化合物を用いるのが好ましい。これにより、適度な硬化性を有しつつ、グリーンシートに対する剥離性が特に優れた剥離剤層１３を得ることができる。
【００６０】
アルキド系化合物としては、具体例には、長鎖アルキル変性アルキド化合物、シリコーン変性アルキド化合物等の変性物等を用いることができる。また、アルキド系化合物を用いる場合には、剥離剤層形成用組成物には、さらに架橋剤や触媒を添加し、加熱硬化させる方法により、架橋構造を有するアルキド系化合物を有する剥離剤層１３を得ることができる。
【００６１】
また、アクリル系化合物としては、具体例には、長鎖アルキル変性アクリル化合物、シリコーン変性アクリル化合物等の変性物等を用いることができる。また、剥離剤層形成用組成物がアクリル系化合物を含むものである場合には、剥離剤層形成用組成物には、さらに架橋剤や触媒を添加し、加熱硬化させる方法により、架橋構造を有するアクリル系化合物を有する剥離剤層１３を得ることができる。
【００６２】
また、シリコーン系化合物としては、具体例には、基本骨格としてジメチルポリシロキサンを有するシリコーン系化合物等を用いることができる。シリコーン系化合物としては、付加反応型、縮合反応型、紫外線硬化型、電子線硬化型等がある。付加反応型シリコーン系化合物は、反応性が高く生産性に優れ、縮合反応型と比較すると、製造後の剥離力の変化が小さい、硬化収縮が無い等のメリットがあるため、剥離剤層１３を構成する剥離剤として使用することが好ましい。
【００６３】
上記付加反応型シリコーン系化合物の具体例としては、分子の末端および／または側鎖に、ビニル基、アリル基、プロペニル基、ヘキセニル基等の炭素数２〜１０のアルケニル基を２個以上備えたオルガノポリシロキサンが挙げられる。このような付加反応型シリコーン系化合物を用いる際には、架橋剤および触媒を併用することが好ましい。
【００６４】
上記架橋剤としては、例えば１分子中に少なくとも２個のケイ素原子に結合した水素原子を有するオルガノポリシロキサン、具体的には、ジメチルハイドロジェンシロキシ基末端封鎖ジメチルシロキサン−メチルハイドロジェンシロキサン共重合体、トリメチルシロキシ基末端封鎖ジメチルシロキサン−メチルハイドロジェンシロキサン共重合体、トリメチルシロキシ基末端封鎖メチルハイドロジェンポリシロキサン、ポリ（ハイドロジェンシルセスキオキサン）等が挙げられる。
【００６５】
また、上記触媒としては、微粒子状白金、炭素粉末担体上に吸着された微粒子状白金、塩化白金酸、アルコール変性塩化白金酸、塩化白金酸のオレフィン錯体、パラジウム、ロジウム等の白金属系化合物等が挙げられる。このような触媒を用いることにより、剥離剤層形成用組成物の硬化反応をより効率よく進行させることができる。
【００６６】
また、長鎖アルキル系化合物としては、例えば、ポリビニルアルコール系重合体に炭素数８〜３０の長鎖アルキルイソシアネートを反応させて得られたポリビニルカーバメートや、ポリエチレンイミンに炭素数８〜３０の長鎖アルキルイソシアネートを反応させて得られたアルキル尿素誘導体などが用いられる。
【００６７】
また、フッ素化合物としては、具体例には、フッ素シリコーン化合物、フッ素ボロン化合物等を用いることができる。
【００６８】
また、剥離剤層形成用組成物には、前述した剥離剤の他に、分散媒、溶媒が含まれていてもよい。分散媒および溶媒のうちの少なくとも一方を含むことにより、平滑化層１２の第３の面１２１に塗布して乾燥させる前の、剥離剤層形成用組成物の粘度を適度なものとすることができる。
【００６９】
分散媒または溶媒としては、例えば、トルエンなどの芳香族炭化水素、酢酸エチルなどの脂肪酸エステル、メチルエチルケトンなどのケトン、ヘキサン、ヘプタンなどの脂肪族炭化水素等の有機溶媒が挙げられ、これらのうち１種または２種以上を組み合わせて用いることができる。
【００７０】
なお、剥離剤層形成用組成物には、前述したような成分に加え、その他の成分が含まれていてもよい。その他の成分としては、例えば、触媒、染料、分散剤、帯電防止剤、硬化剤等が挙げられる。また、前記その他の成分を含む場合には、剥離剤層形成用組成物における前記その他の成分の含有率は、０．１〜１０質量％であることが好ましい。
【００７１】
また、前述したように、剥離剤層１３の外表面１３１は、算術平均粗さＲａ１が８ｎｍ以下であり、かつ、その最大突起高さＲｐ１が５０ｎｍ以下である。特に、剥離剤層１３の外表面１３１の算術平均粗さＲａ１が６ｎｍ以下であるのが好ましい。また、剥離剤層１３の外表面１３１の最大突起高さＲｐ１が４０ｎｍ以下であることが好ましい。
【００７２】
剥離剤層１３の外表面１３１の算術平均粗さＲａ１および最大突起高さＲｐ１が前記範囲内であると、グリーンシートを形成する際に、外表面１３１の比較的高平滑な面形状がグリーンシートに転写されることにより、グリーンシートの表面にピンホール等が発生するのをより好適に防ぐことができる。その結果、表面がより高平滑なグリーンシートを得ることができる。
【００７３】
また、剥離剤層１３は、平均膜厚が、０．０１〜３μｍであるのが好ましく、０．０３〜１μｍであるのがより好ましい。剥離剤層１３の厚さが０．０１μｍ未満であると、剥離剤層１３を構成する材料等によっては、剥離剤層としての機能が十分に発揮されない場合がある。一方、剥離剤層１３の厚さが３μｍを超えると、剥離フィルム１をロール状に巻き取った際に、ブロッキングが発生し易いために、巻き取り不良が生じたり、巻き出し時の帯電性が高くなる等の問題が起こる場合がある。
【００７４】
〈〈グリーンシート製造用剥離フィルムの製造方法〉〉
次に、前述したようなグリーンシート製造用剥離フィルム１の製造方法の好適な実施形態について説明する。
【００７５】
本実施形態の剥離フィルム１の製造方法は、基材１１を準備する基材準備工程と、所定の熱硬化性化合物を含む平滑化層形成用組成物を塗布して乾燥させることで塗布層を形成する塗布層形成工程と、塗布層を、加熱して硬化させることにより平滑化層１２を形成する平滑化層形成工程と、平滑化層１２の前記基材１１と反対の面１２１側に、剥離剤層１３を形成する剥離剤層形成工程とを有している。
【００７６】
以下、各工程について詳細に説明する。
＜基材準備工程＞ 
まず、基材１１を準備する。
基材１１としては、前述したような構成の基材１１を用いることができる。
【００７７】
また、基材１１の第１の面１１１に、酸化法などによる表面処理、あるいはプライマー処理を施すことができる。これにより、基材１１と、基材１１の第１の面１１１側に設けられる平滑化層１２との密着性を特に優れたものとすることができる。
【００７８】
酸化法などによる表面処理としては、基材１１の種類等に応じて適宜選択すればよいが、例えば、コロナ放電処理、プラズマ放電処理、クロム酸化処理（湿式）、火炎処理、熱風処理、オゾン処理、紫外線照射処理等が挙げられる。これらの中でも特に、平滑化層１２との密着性に優れ、処理の操作が簡便である点から、コロナ放電処理を用いることがより好ましい。
【００７９】
＜塗布層形成工程＞ 
本工程では、まず、平滑化層形成用組成物を準備する。
【００８０】
平滑化層形成用組成物としては、前述したような熱硬化性化合物を単独で用いてもよいし、これに加え、必要に応じて前述したような溶媒やその他の成分を混合したものを用いてもよい。
【００８１】
次いで、基材１１の第１の面１１１上に、液状をなす平滑化層形成用組成物を塗布する。これにより、塗布層を得る。前述したように、平滑化層形成用組成物は、適度な流動性を有するものであるため、基材１１の第１の面１１１上に平滑化層形成用組成物を塗布して、乾燥することにより、基材１１の第１の面１１１の凹凸を的確に埋め込み、外表面が平滑な塗布層を得ることができる。
【００８２】
平滑化層形成用組成物を塗布する方法としては、例えば、グラビアコート法、バーコート法、スプレーコート法、スピンコート法、エアーナイフコート法、ロールコート法、ブレードコート法、ゲートロールコート法、ダイコート法等が挙げられる。これらの中でも特に、グラビアコート法、バーコート法であるのがより好ましく、バーコート法であるのがさらに好ましい。これにより、目的とする厚さの塗布層を容易に形成することができる。
【００８３】
＜平滑化層形成工程＞ 
次に、塗布層形成工程により得られた塗布層を、加熱して硬化させることにより平滑化層１２を形成する。
【００８４】
本工程において、前記塗布層形成工程にて、基材１１の第１の面１１１の凹凸を的確に埋め込んだ塗布層を、その外表面の平滑性を保持したまま硬化する。その結果、第３の面１２１が十分に平滑な平滑化層１２を得ることができる。これにより、剥離剤層１３の外表面１３１に対する、基材１１の第１の面１１１の凹凸の影響をさらに好適に防ぐことができる。したがって、後述する剥離剤層形成工程において、剥離剤層１３の外表面１３１の平滑性を優れたものとすることができる。
【００８５】
加熱方法としては、特に限定されないが、例えば、熱風乾燥炉などで加熱する方法等が挙げられる。
【００８６】
また、加熱条件としては、特に限定されないが、加熱温度は、８０〜１５０℃であるのが好ましく、加熱時間は５秒間〜１分間であるのが好ましい。これにより、平滑化層１２の不本意な変質を防ぐことができるとともに、平滑化層１２を特に効率よく形成することができる。その結果、最終的に得られる剥離フィルム１の生産性を向上させることができる。また、加熱温度が前記範囲のものであると、平滑化層形成用組成物が溶媒等を含むものである場合に、加熱時の溶媒等の蒸発を伴う、平滑化層１２の反りやひび等の発生を特に防ぐことができる。
【００８７】
＜剥離剤層形成工程＞ 
次に、平滑化層１２の基材１１と反対の面１２１側に、剥離剤層１３を形成する。
【００８８】
剥離剤層１３を構成する剥離剤層形成用組成物として、前述したような材料を混合したものを用意する。
【００８９】
次いで、平滑化層１２の基材１１と反対の面１２１上に、液状をなす剥離剤層形成用組成物を塗布した後、乾燥、硬化することで、剥離剤層１３を得る。
【００９０】
乾燥方法としては、特に限定されないが、例えば、熱風乾燥炉等を用いた乾燥方法が挙げられる。
【００９１】
また、乾燥条件としては、特に限定されないが、乾燥温度は、８０〜１５０℃であるのが好ましく、乾燥時間は５秒間〜１分間であるのが好ましい。これにより、剥離剤層１３の不本意な変質を防ぐことができるとともに、剥離剤層１３を特に効率よく形成することができる。その結果、最終的に得られる剥離フィルム１の生産性を向上させることができる。
【００９２】
以上のような工程によれば、平滑性に優れ、剥離性に優れた信頼性の高い剥離フィルム１を、容易かつ確実に製造することができる。
【００９３】
また、このような剥離フィルム１を用いてグリーンシートを製造すれば、グリーンシートの表面にピンホール等が生じるのを防止することができる。
【００９４】
なお、剥離フィルム１を用いてセラミックグリーンシートを製造する方法としては、例えば、剥離フィルムの剥離剤層の表面に、セラミック粉末分散スラリーを塗布、乾燥してグリーンシートを形成した後、剥離フィルムから剥離したグリーンシートを積層し、焼成して得られたセラミックシートに電極を形成する方法が挙げられる。これにより、セラミックコンデンサーを得ることができる。このように、剥離フィルム１を用いて形成されたグリーンシートによりセラミックコンデンサーを形成すれば、短絡による不具合の発生が防止された信頼性の高いセラミックコンデンサーを得ることができる。
【００９５】
以上、本発明を好適実施形態に基づいて詳細に説明したが、本発明はこれに限定されるものではない。
【００９６】
例えば、前述した本実施形態では、基材は単層構造のものとして説明したが、これに限定されず、基材は、同種又は異種の２層以上の多層構造のものであってもよい。また、平滑化層、剥離剤層についても同様に、単層構造のものとして説明したが、これに限定されず、平滑化層、剥離剤層についても、それぞれ、同種又は異種の２層以上の多層構造をなすものであってもよい。
【００９７】
また、例えば、前述した実施形態では、グリーンシート製造用剥離フィルムは、基材と、平滑化層と、剥離剤層とがこの順に互いに接合するように積層された三層構造をなすものとして説明したが、これに限定されず、平滑化層と、剥離剤層との間に中間層を設けてもよい。また、基材と、平滑化層との間に中間層を設けてもよい。このような中間層としては、平滑化層と、剥離剤層との密着性を向上させるものであってもよく、また、グリーンシート形成前のグリーンシート製造用剥離フィルムを巻き取る際の帯電の発生をより抑制させるものであってもよい。
【００９８】
また、本発明のグリーンシート製造用剥離フィルムの製造方法は、前述した方法に限定されるものではなく、必要に応じて任意の工程が追加されてもよい。
【実施例】
【００９９】
次に、本発明のグリーンシート製造用剥離フィルムの具体的実施例について説明するが、本発明はこれら実施例のみに限定されるものではない。
【０１００】
［１］グリーンシート製造用剥離フィルムの作製
（実施例１）
まず、基材としての二軸延伸ポリエチレンテレフタレートフィルム［厚み：３８μｍ、第１の面の算術平均粗さＲａ２：４２ｎｍ、第１の面の最大突起高さＲｐ２：６１９ｎｍ、第２の面の算術平均粗さＲａ３：４２ｎｍ、第２の面の最大突起高さＲｐ３：６１９ｎｍ］を用意した。
【０１０１】
次に、熱硬化性化合物としてのビスフェノールＡ型エポキシエステル化合物［日立化成ポリマー株式会社製「ＴＡ３１−０５９Ｄ」、固形分濃度５０質量％、質量平均分子量５３０］１００質量部と、酸触媒のｐ−トルエンスルホン酸３質量部、およびトルエンと、メチルエチルケトンとを混合して固形分２０質量％の平滑化層形成用組成物を得た。
【０１０２】
得られた平滑化層形成用組成物を、マイヤーバー＃４で、基材の第１の面に塗布し、塗布層を得た。
【０１０３】
次に、塗布層を、１３０℃で１分間加熱することにより、平滑化層（厚み１．３μｍ）を形成した。
【０１０４】
さらに、剥離剤としての付加反応型シリコーン系化合物と架橋剤の混合物［信越化学工業株式会社製、商品名「シリコーンＫＳ−８４７Ｈ」、固形分３０質量％］１００質量部をトルエンで希釈し、これに白金触媒［信越化学工業株式会社製、商品名「ＰＬ−５０Ｔ」］２質量部を添加し、混合することにより得られた固形分１．５質量％の剥離剤層形成用組成物を、乾燥後の厚みが０．１μｍとなるように前記平滑化層の基材と反対の面に均一に塗布した。その後、１３０℃で１分間乾燥させて剥離剤層を形成して、グリーンシート製造用剥離フィルムを作製した。
【０１０５】
（実施例２）
実施例１の二軸延伸ポリエチレンテレフタレートフィルムを、二軸延伸ポリエチレンテレフタレートフィルム［厚み３１μｍ、第１の面の算術平均粗さＲａ２：２９ｎｍ、第１の面の最大突起高さＲｐ２：２５７ｎｍ、第２の面の算術平均粗さＲａ３：２９ｎｍ、第２の面の最大突起高さＲｐ３：２５７ｎｍ］に変更した以外は、実施例１と同様にしてグリーンシート製造用剥離フィルムを作製した。
【０１０６】
（実施例３）
実施例１の二軸延伸ポリエチレンテレフタレートフィルムを、二軸延伸ポリエチレンテレフタレートフィルム［厚み３１μｍ、第１の面の算術平均粗さＲａ２：１５ｎｍ、第１の面の最大突起高さＲｐ２：９８ｎｍ、第２の面の算術平均粗さＲａ３：１５ｎｍ、第２の面の最大突起高さＲｐ３：９８ｎｍ］に変更し、平滑化層の厚みを０．４μｍに変更した以外は、実施例１と同様にしてグリーンシート製造用剥離フィルムを作製した。
【０１０７】
（実施例４）
実施例１の平滑化層の厚みを１．８μｍに変更した以外は、実施例１と同様にしてグリーンシート製造用剥離フィルムを作製した。
【０１０８】
（実施例５）
実施例１の平滑化層の厚みを２．３μｍに変更した以外は、実施例１と同様にしてグリーンシート製造用剥離フィルムを作製した。
【０１０９】
（比較例１）
まず、基材としての二軸延伸ポリエチレンテレフタレートフィルム［厚み：３８μｍ、第１の面の算術平均粗さＲａ２：４２ｎｍ、第１の面の最大突起高さＲｐ２：６１９ｎｍ、第２の面の算術平均粗さＲａ３：４２ｎｍ、第２の面の最大突起高さＲｐ３：６１９ｎｍ］を用意した。
【０１１０】
次に、剥離剤としての付加反応型シリコーン系化合物と架橋剤の混合物［信越化学工業株式会社製、商品名「シリコーンＫＳ−８４７Ｈ」、固形分３０質量％］１００質量部をトルエンで希釈し、これに白金触媒［信越化学工業株式会社製、商品名「ＰＬ−５０Ｔ」］２質量部を添加し、混合することにより得られた固形分１．５質量％の剥離剤層形成用組成物を、乾燥後の厚みが０．１μｍとなるように前記基材の第１の面上に均一に塗布した。その後、１３０℃で１分間乾燥させて剥離剤層を形成して、グリーンシート製造用剥離フィルムを作製した。
【０１１１】
（比較例２）
まず、基材としての二軸延伸ポリエチレンテレフタレートフィルム［厚み：３８μｍ、第１の面の算術平均粗さＲａ２：４２ｎｍ、第１の面の最大突起高さＲｐ２：６１９ｎｍ、第２の面の算術平均粗さＲａ３：４２ｎｍ、第２の面の最大突起高さＲｐ３：６１９ｎｍ］を用意した。
【０１１２】
次に、熱硬化性化合物としてのステアリル変性アルキド化合物とメチル化メラミン化合物との混合物［日立化成ポリマー株式会社製、商品名「テスファイン３０３」、固形分２０質量％、質量平均分子量１５０００］１００質量部と、酸触媒のｐ−トルエンスルホン酸３質量部とを混合して平滑化層形成用組成物を得た。
【０１１３】
得られた平滑化層形成用組成物を、マイヤーバー＃４で、基材の第１の面に塗布し、塗布層を得た。
【０１１４】
次に、塗布層を、１３０℃で１分間加熱することにより、平滑化層（厚み１．０μｍ）を形成した。
【０１１５】
さらに、剥離剤としての付加反応型シリコーン系化合物と架橋剤の混合物［信越化学工業株式会社製、商品名「シリコーンＫＳ−８４７Ｈ」、固形分３０質量％］１００質量部をトルエンで希釈し、これに白金触媒［信越化学工業株式会社製、商品名「ＰＬ−５０Ｔ」］２質量部を添加し、混合することにより得られた固形分１．５質量％の剥離剤層形成用組成物を、乾燥後の厚みが０．１μｍとなるように前記平滑化層の基材と反対の面に均一に塗布した。その後、１３０℃で１分間乾燥させて剥離剤層を形成して、グリーンシート製造用剥離フィルムを作製した。
【０１１６】
（比較例３）
まず、基材としての二軸延伸ポリエチレンテレフタレートフィルム［厚み：３８μｍ、第１の面の算術平均粗さＲａ２：４２ｎｍ、第１の面の最大突起高さＲｐ２：６１９ｎｍ、第２の面の算術平均粗さＲａ３：４２ｎｍ、第２の面の最大突起高さＲｐ３：６１９ｎｍ］を用意した。
【０１１７】
次に、熱硬化性化合物としてのポリエステル化合物［東洋紡績（株）製、商品名「バイロン２０ＳＳ」、固形分３０質量％、質量平均分子量３０００］８０質量部と、架橋剤としてのメチル化メラミン化合物２０質量部、酸触媒のｐ−トルエンスルホン酸３質量部、およびトルエンと、メチルエチルケトンとを混合して固形分２０質量％の平滑化層形成用組成物を得た。
【０１１８】
得られた平滑化層形成用組成物を、マイヤーバー＃４で、基材の第１の面に塗布し、塗布層を得た。
【０１１９】
次に、塗布層を、１３０℃で１分間加熱することにより、平滑化層（厚み１．２μｍ）を形成した。
【０１２０】
さらに、剥離剤としての付加反応型シリコーン系化合物と架橋剤の混合物［信越化学工業株式会社製、商品名「シリコーンＫＳ−８４７Ｈ」、固形分３０質量％］１００質量部をトルエンで希釈し、これに白金触媒［信越化学工業株式会社製、商品名「ＰＬ−５０Ｔ」］２質量部を添加し、混合することにより得られた固形分１．５質量％の剥離剤層形成用組成物を、乾燥後の厚みが０．１μｍとなるように前記平滑化層の基材と反対の面に均一に塗布した。その後、１３０℃で１分間乾燥させて剥離剤層を形成して、グリーンシート製造用剥離フィルムを作製した。
【０１２１】
各実施例および各比較例のグリーンシート製造用剥離フィルムの構成等を表１にまとめて示した。
【０１２２】
なお、表中、熱硬化性化合物としてのビスフェノールＡ型エポキシエステル化合物［日立化成ポリマー株式会社製「ＴＡ３１−０５９Ｄ」、固形分濃度５０質量％］を「Ａ１」、熱硬化性化合物としてのステアリル変性アルキド化合物とメチル化メラミン化合物との混合物［日立化成ポリマー株式会社製、商品名「テスファイン３０３」、固形分２０質量％］を「Ａ２」、熱硬化性化合物としてのポリエステル化合物［東洋紡績（株）製、商品名「バイロン２０ＳＳ」、固形分３０質量％］を「Ａ３」と示した。
【０１２３】
また、各実施例および各比較例の基材、平滑化層および剥離剤層の膜厚は、それぞれ、反射式膜厚計「Ｆ２０」［フィルメトリックス株式会社製］にて測定した。
【０１２４】
また、基材の第１の面の算術平均粗さＲａ２および最大突起高さＲｐ２、基材の第２の面の算術平均粗さＲａ３および最大突起高さＲｐ３、平滑化層の第３の面の算術平均粗さＲａ４および最大突起高さＲｐ４、剥離剤層の外表面の算術平均粗さＲａ１および最大突起高さＲｐ１は、それぞれ、ガラス板に両面テープを貼付し、両面テープ上に測定する側の面の反対面がガラス板側になるようにして固定し、ＪＩＳ  Ｂ０６０１−１９９４に準拠してミツトヨ社製表面粗さ測定機ＳＶ３０００Ｓ４（触針式）にて測定した。
【０１２５】
【表１】
2014177093.tif 000002
【０１２６】
［２］評価
以上のようにして得られたグリーンシート製造用剥離フィルムに関して、以下のような評価を行った。
【０１２７】
［２．１］ブロッキング性評価
各実施例および各比較例で得られたグリーンシート製造用剥離フィルムを、幅４００ｍｍ、長さ５０００ｍのロール状に巻き上げた。この剥離フィルムロールを４０℃、湿度５０％以下の環境下に３０日間保管し、剥離フィルムロールの外観を目視にて観察し、以下の判断基準でブロッキング性を評価した。
【０１２８】
Ａ：ロール状に巻き上げたときから変化がなかった（ブロッキング無し）
Ｂ：部分的に色目が異なる領域があった（ブロッキング傾向にあるものの使用可能）
Ｃ：広範な領域にわたって色目が異なった（ブロッキング有り）
上記評価Ｃのように表裏の密着によるブロッキングが発生して剥離フィルムロールの広範な領域にわたって色目が変化した場合、正常に巻き出すことができない場合がある。
【０１２９】
［２．２］凹み数評価
ポリビニルブチラール樹脂をトルエン／エタノール混合溶剤（質量比６／４）にて溶解した塗工液を、各実施例および各比較例で得られたグリーンシート製造用剥離フィルムの剥離剤層の上（外表面）に、乾燥後の厚さが３μｍとなるように塗布し、８０℃で１分間乾燥させてポリビニルブチラール樹脂層を成形した。次いで、そのポリビニルブチラール樹脂層の表面にポリエステルテープを貼付した。次いで、グリーンシート製造用剥離フィルムをポリビニルブチラール樹脂層から剥離し、ポリビニルブチラール樹脂層をポリエステルテープに転写した。次いで、グリーンシート製造用剥離フィルムの剥離剤層に接触していたポリビニルブチラール樹脂層の面について、光干渉式表面形状観察装置「ＷＹＫＯ−１１００」［株式会社Ｖｅｅｃｏ社製］を用いて、ＰＳＩモード、５０倍率にて、９１．２×１１９．８μｍの範囲に確認される剥離剤層の形状が転写された深さ１５０ｎｍ以上の凹みを数え、以下の判断基準で評価した。なお、下記評価Ｃの凹みが存在するグリーンシートでコンデンサを作製した場合、耐電圧低下によるショートが発生し易い傾向があった。
【０１３０】
Ａ：凹みの数が０個の場合
Ｂ：凹みの数が１〜５個の場合
Ｃ：凹みの数が６個以上の場合
これらの結果を表２に示す。
【０１３１】
【表２】
2014177093.tif 000003
【０１３２】
表２から明らかなように、本発明のグリーンシート製造用剥離フィルムは、その外表面の平滑性が優れたものであった。また、本発明のグリーンシート製造用剥離フィルムを用いて形成したグリーンシートには、粗大な凹み等はほとんど確認されなかった。また、本発明のグリーンシート製造用剥離フィルムを用いて形成したグリーンシートにより製造したセラミックコンデンサーには、短絡等の不具合の発生が確認されなかった。これに対して、比較例では満足な結果が得られなかった。
【符号の説明】
【０１３３】
１・・・グリーンシート製造用剥離フィルム
１１・・・基材
１１１・・・基材の第１の面
１１２・・・基材の第２の面
１２・・・平滑化層
１２１・・・面（第３の面）
１３・・・剥離剤層
１３１・・・剥離剤層の外表面
【図１】
2014177093.tif 000004